НЕТКАНЫЙ МАТЕРИАЛ И ИСПОЛЬЗУЮЩЕЕ ЕГО АБСОРБИРУЮЩЕЕ ИЗДЕЛИЕ

1. Нетканый материал, содержащий первую выступающую часть, выступающую к первой стороне поверхности в горизонтальной проекции нетканого материала в форме листа, и вторую выступающую часть, выступающую ко второй стороне поверхности как противоположной стороне от первой поверхности, причем множество первых выступающих частей и вторых выступающих частей, поочередно через стеночные части, распределены в двух направлениях из первого направления и второго направления, в горизонтальной проекции нетканого материала, при этом стеночная часть имеет ориентацию волокон вдоль направления, соединяющего первую выступающую часть и вторую выступающую часть, по существу в любой точке в направлении поверхности, образованном как первое направление и второе направление.
2. Нетканый материал по п. 1, в котором первые выступающие части, которые смежны друг другу, и вторые выступающие части, которые смежны друг другу, соединены гофрированными соединительными частями.
11
12
3. Нетканый материал по п. 1, в котором плотность волокон r в верхней части первой выступающей части ниже, чем плотность волокон r в верхней части второй выступающей части.
4. Нетканый материал по п. 1, в котором стеночная часть является кольцевой, и ориентации волокон различаются между частями стенки, которые пересекаются виртуальной линией, проходящей через центральную точку на ее горизонтальном сечении вдоль первого направления на поверхности, и в частях стеночной
части, которые пересекаются виртуальной линией, проходящей через центральную точку вдоль второго направления на поверхности.
5. Нетканый материал по п. 1, в котором ориентация волокон постепенно изменяется от первой выступающей части или второй выступающей части к стеночной части.
11a
11b
11a
11b
6. Нетканый материал по п. 1, содержащий первую выступающую часть, выступающую к первой стороне поверхности в горизонтальной проекции нетканого материала в форме листа, и вторую выступающую часть, выступающую ко второй стороне поверхности как противоположной стороне от первой поверхности, причем множество первых выступающих частей и вторых выступающих частей, поочередно через стеночную часть, распределены в двух направлениях: первом направлении и втором направлении, в горизонтальной проекции нетканого материала, при этом плотность волокон (r) на первой стороне поверхности верхней части первой выступающей части ниже, чем плотность волокон (r) на его второй стороне поверхности (r<r).
11a
11b
21a
21b
7. Нетканый материал по п. 1, в котором абсолютное значение (|r-r|) разности плотности волокон на обеих сторонах поверхности верхней части первой выступающей части выше, чем абсолютное значение (|r-r|) разности плотности волокон на обеих сторонах поверхности верхней части второй выступающей части.
11
21
8. Нетканый материал по п. 1, в котором ориентация волокон (q) верхней части первой выступающей части и ориентация волокон (q) верхней части второй выступающей части являются различными.
9. Нетканый материал по п. 1, в котором в ориентации волокон
21a
21b
верхней части второй выступающей части ориентация волокон (q) на первой стороне поверхности и ориентация волокон (q) на второй стороне поверхности являются по существу одинаковыми.
10. Нетканый материал по п. 1, в котором первое направление и второе направление на поверхности листа пересекаются под прямым углом.
11. Нетканый материал по п. 1, в котором внутренние части как первой выступающей части, так и второй выступающей части являются полостями.
12. Нетканый материал по п. 1, в котором как первая выступающая часть, так и вторая выступающая часть являются выступающими частями в форме полушария или в форме конуса с закругленной вершиной.
13. Нетканый материал по п. 1, в котором во второй выступающей части волокна ориентированы так, что они сходятся по направлению к верхней части выступающей части.
p
14. Нетканый материал по п. 1, в котором при толщине листа (T) нетканого материала при низком давлении (0,05·103 Па) толщина (T) в условиях давления 3,5·103 Па составляет от 20 до 70% толщины (T) перед прикладыванием давления.
21
3
15. Нетканый материал по п. 1, в котором ориентация волокон (r) в направлении толщины верхней части второй выступающей части ниже, чем ориентация волокон (r) в направлении толщины стеночной части.
1
16. Нетканый материал по п. 1, в котором количество точек сплавления волокон первой выступающей части (n) меньше, чем количество точек сплавления волокон второй выступающей части
2
(n).
17. Нетканый материал по п. 1, в котором твердость при сжатии составляет от 0,01 до 0,35, причем нетканый материал содержит первую выступающую часть, выступающую к первой стороне поверхности в горизонтальной проекции нетканого материала в форме листа, и вторую выступающую часть, выступающую ко второй стороне поверхности, как противоположной стороне относительно первой поверхности, причем множество первых выступающих частей и вторых выступающих частей, поочередно через стеночную часть, распределены в двух направлениях: первом направлении и втором направлении, в горизонтальной проекции нетканого материала, причем при контакте плоских поверхностей допускают зацепление множества первых выступающих частей и множества вторых выступающих частей нетканого материала, причем на обеих сторонах образованы сетчатые пространства, распространенные в направлении поверхности между контактирующими плоскими поверхностями и нетканым материалом.
18. Нетканый материал по п. 1, в котором нетканый материал представляет собой волокнистое полотно, и его составляющие волокна сплавляются при нагревании.
2
19. Нетканый материал по п. 1, в котором при сжатии нетканого материала в направлении поверхности давлением 50 гс/см недеформируемой прижимающей поверхностью, сохраняются сетчатые пространства между прижимающей поверхностью и нетканым материалом.
20. Нетканый материал по п. 1, в котором при сжатии нетканого материала в направлении поверхности давлением 0,5
2
0,5
0,5
гс/см недеформируемой прижимающей поверхностью, соотношение (S/Sa) между контактной площадью S прижимающей поверхности и нетканого материала и единичной общей площадью Sa прижимающей поверхности составляет от 0,1 до 0,4.
2
50
50
21. Нетканый материал по п. 1, в котором при сжатии нетканого материала в направлении поверхности давлением 50 гс/см недеформируемой прижимающей поверхностью, соотношение (S/Sa) между контактной площадью S прижимающей поверхности и нетканого материала и единичная общая площадь Sa прижимающей поверхности составляет от 0,3 до 0,9.
50
0,5
50
0,5
2
2
22. Нетканый материал по п. 1, в котором соотношение (T/T) между толщиной листа T при сжатии нетканого материала в направлении поверхности давлением 50 гс/см недеформируемой прижимающей поверхностью и толщиной листа T при сжатии давлением 0,5 гс/см таким же образом, как указано выше, составляет от 0,1 до 0,4.
23. Нетканый материал по п. 1, в котором толщина слоя первой выступающей части, толщина слоя второй выступающей части и толщина слоя стеночной части нетканого материала являются по существу одинаковыми.
24. Нетканый материал по п. 1, который расположен между верхним материалом и абсорбирующим элементом, образуя абсорбирующее изделие.
25. Абсорбирующее изделие, в котором нетканый материал по любому из пп. 1-24 наносят на верхний лист, причем его первые выступающие части направлены в сторону кожи.
26. Нетканый материал, содержащий первую выступающую часть,
1
2
выступающую к первой стороне поверхности в горизонтальной проекции нетканого материала в форме листа, и вторую выступающую часть, выступающую ко второй стороне поверхности как противоположной стороне от первой поверхности, причем множество первых выступающих частей и вторых выступающих частей, поочередно через стеночные части, распределены и непрерывны в двух направлениях из первого направления и второго направления, в горизонтальной проекции нетканого материала, при этом стеночная часть образует кольцевую структуру, в которой плотность волокон (r) первой выступающей части ниже, чем плотность волокон (r) второй выступающей части.
27. Нетканый материал по п. 26, в котором первые выступающие части, которые смежны друг другу, и вторые выступающие части, которые смежны друг другу, соединены гофрированными соединительными частями.
11
12
28. Нетканый материал по п. 26, в котором плотность волокон r в верхней части первой выступающей части ниже, чем плотность волокон r в верхней части второй выступающей части.
29. Нетканый материал по п. 26, в котором стеночная часть является кольцевой, и ориентации волокон различаются между частями стенки, которые пересекаются виртуальной линией, проходящей через центральную точку на ее горизонтальном сечении вдоль первого направления на поверхности, и в частях стеночной части, которые пересекаются виртуальной линией, проходящей через центральную точку вдоль второго направления на поверхности.
30. Нетканый материал по п. 26, в котором ориентация волокон постепенно изменяется от первой выступающей части или второй
выступающей части к стеночной части.
11a
11b
11a
11b
31. Нетканый материал по п. 26, содержащий первую выступающую часть, выступающую к первой стороне поверхности в горизонтальной проекции нетканого материала в форме листа, и вторую выступающую часть, выступающую ко второй стороне поверхности как противоположной стороне от первой поверхности, причем множество первых выступающих частей и вторых выступающих частей, поочередно через стеночную часть, распределены в двух направлениях: первом направлении и втором направлении, в горизонтальной проекции нетканого материала, при этом плотность волокон (r) на первой стороне поверхности верхней части первой выступающей части ниже, чем плотность волокон (r) на его второй стороне поверхности (r<r).
11a
11b
21a
21b
32. Нетканый материал по п. 26, в котором абсолютное значение (|r-r|) разности плотности волокон на обеих сторонах поверхности верхней части первой выступающей части выше, чем абсолютное значение (|r-r|) разности плотности волокон на обеих сторонах поверхности верхней части второй выступающей части.
11
21
33. Нетканый материал по п. 26, в котором ориентация волокон (q) верхней части первой выступающей части и ориентация волокон (q) верхней части второй выступающей части являются различными.
21a
21b
34. Нетканый материал по п. 26, в котором в ориентации волокон верхней части второй выступающей части ориентация волокон (q) на первой стороне поверхности и ориентация волокон (q) на второй стороне поверхности являются по существу одинаковыми.
35. Нетканый материал по п. 26, в котором первое направление и второе направление на поверхности листа пересекаются под прямым углом.
36. Нетканый материал по п. 26, в котором внутренние части как первой выступающей части, так и второй выступающей части являются полостями.
37. Нетканый материал по п. 26, в котором как первая выступающая часть, так и вторая выступающая часть являются выступающими частями в форме полушария или в форме конуса с закругленной вершиной.
38. Нетканый материал по п. 26, в котором во второй выступающей части волокна ориентированы так, что они сходятся по направлению к верхней части выступающей части.
p
39. Нетканый материал по п. 26, в котором при толщине листа (T) нетканого материала при низком давлении (0,05×103 Па) толщина (T) в условиях давления 3,5×103 Па составляет от 20 до 70% толщины (T) перед прикладыванием давления.
21
3
40. Нетканый материал по п. 26, в котором ориентация волокон (r) в направлении толщины верхней части второй выступающей части ниже, чем ориентация волокон (r) в направлении толщины стеночной части.
1
2
41. Нетканый материал по п. 26, в котором количество точек сплавления волокон первой выступающей части (n) меньше, чем количество точек сплавления волокон второй выступающей части (n).
42. Нетканый материал по п. 26, в котором твердость при сжатии составляет от 0,01 до 0,35, причем нетканый материал
содержит первую выступающую часть, выступающую к первой стороне поверхности в горизонтальной проекции нетканого материала в форме листа, и вторую выступающую часть, выступающую ко второй стороне поверхности, как противоположной стороне относительно первой поверхности, причем множество первых выступающих частей и вторых выступающих частей, поочередно через стеночную часть, распределены в двух направлениях: первом направлении и втором направлении, в горизонтальной проекции нетканого материала, причем при контакте плоских поверхностей допускают зацепление множества первых выступающих частей и множества вторых выступающих частей нетканого материала, причем на обеих сторонах образованы сетчатые пространства, распространенные в направлении поверхности между контактирующими плоскими поверхностями и нетканым материалом.
43. Нетканый материал по п. 26, в котором нетканый материал представляет собой волокнистое полотно, и его составляющие волокна сплавляются при нагревании.
2
44. Нетканый материал по п. 26, в котором при сжатии нетканого материала в направлении поверхности давлением 50 гс/см недеформируемой прижимающей поверхностью, сохраняются сетчатые пространства между прижимающей поверхностью и нетканым материалом.
2
0,5
0,5
45. Нетканый материал по п. 26, в котором при сжатии нетканого материала в направлении поверхности давлением 0,5 гс/см недеформируемой прижимающей поверхностью, соотношение (S/Sa) между контактной площадью S прижимающей поверхности и нетканого материала и единичной общей площадью Sa прижимающей
поверхности составляет от 0,1 до 0,4.
2
50
50
46. Нетканый материал по п. 26, в котором при сжатии нетканого материала в направлении поверхности давлением 50 гс/см недеформируемой прижимающей поверхностью, соотношение (S/Sa) между контактной площадью S прижимающей поверхности и нетканого материала и единичная общая площадь Sa прижимающей поверхности составляет от 0,3 до 0,9.
50
0,5
50
0,5
2
2
47. Нетканый материал по п. 26, в котором соотношение (T/T) между толщиной листа T при сжатии нетканого материала в направлении поверхности давлением 50 гс/см недеформируемой прижимающей поверхностью и толщиной листа T при сжатии давлением 0,5 гс/см таким же образом, как указано выше, составляет от 0,1 до 0,4.
48. Нетканый материал по п. 26, в котором толщина слоя первой выступающей части, толщина слоя второй выступающей части и толщина слоя стеночной части нетканого материала являются по существу одинаковыми.
49. Нетканый материал по п. 26, который расположен между верхним материалом и абсорбирующим элементом, образуя абсорбирующее изделие.
50. Абсорбирующее изделие, в котором нетканый материал по любому из пп. 26-49 наносят на верхний лист, причем его первые выступающие части направлены в сторону кожи.